(57)【要約】【解決手段】（Ａ）（ｉ）式（１）（Ｒ１）ａ（ＯＲ２）ｂＳｉＯ（４−ａ−ｂ）／２　　　　　　　　　　　　　（１）（Ｒ１，Ｒ２はアルキル基、ａは０．７５〜１．５、ｂは０．２〜３、０．９＜ａ＋ｂ≦４．０。）で示される有機ケイ素化合物と、（ｉｉ）式（２）Ｒ３Ｒ４ＮＲ５−ＳｉＲ６ｎ（ＯＲ２）３−ｎ　　　　　　　　　　　　　（２）（Ｒ３，Ｒ４は水素原子、アルキル基又はアミノアルキル基、Ｒ５は２価炭化水素基、Ｒ２，Ｒ６はアルキル基、ｎは０又は１。）で示されるアミノ基含有アルコキシシラン又はその部分加水分解物を有機酸又は無機酸の存在下で共加水分解縮合させた共加水分解縮合物（Ｂ）ピレスロイド系殺虫剤（Ｃ）水を含む木材用水系撥水剤組成物。【効果】本発明の木材用水系撥水剤組成物は、優れた保存安定性を有し、木材に塗布又は含浸して優れた撥水性、防蟻性及び防菌・防黴性を与え、その効果も長期に渡って持続可能である。【選択図】　なし【特許請求の範囲】
【請求項１】
（Ａ）（ｉ）下記一般式（１）
（Ｒ１）ａ（ＯＲ２）ｂＳｉＯ（４−ａ−ｂ）／２　　　　　　　　　　　　　（１）
（但し、式中Ｒ１は炭素原子数１〜６のアルキル基、Ｒ２は炭素原子数１〜４のアルキル基であり、ａは０．７５〜１．５、ｂは０．２〜３で、かつ０．９＜ａ＋ｂ≦４．０を満足する正数である。）で示される有機ケイ素化合物１００重量部と、
（ｉｉ）下記一般式（２）
Ｒ３Ｒ４ＮＲ５−ＳｉＲ６ｎ（ＯＲ２）３−ｎ　　　　　　　　　　　　　（２）
（但し、式中Ｒ２は上記と同様であり、Ｒ３，Ｒ４はそれぞれ水素原子、又は同一もしくは異種の炭素原子数１〜１５のアルキル基又はアミノアルキル基、Ｒ５は炭素原子数１〜１８の２価炭化水素基、Ｒ６は炭素原子数１〜４のアルキル基である。ｎは０又は１である。）で示されるアミノ基含有アルコキシシラン又はその部分加水分解物０．５〜４９重量部を有機酸又は無機酸の存在下で共加水分解縮合させた共加水分解縮合物　　　　　　　　　　　　　０．１〜３０重量部、
（Ｂ）ピレスロイド系殺虫剤　　　　　　　　　０．０００１〜０．１重量部、
（Ｃ）水
を含み、（Ａ）〜（Ｃ）成分の合計量が１００重量部であることを特徴とする木材用水系撥水剤組成物。
【請求項２】
一般式（１）のＲ１が、メチル基であることを特徴とする請求項１記載の木材用水系撥水剤組成物。
【請求項３】
（ｉｉ）成分のアミノ基含有アルコキシシランが、
【化１】
2004066461.tif 000007
であることを特徴とする請求項１又は２記載の木材用水系撥水剤組成物。
【請求項４】
（Ａ）成分が、（ｉ）成分を有機酸又は無機酸及びアルコールの存在下で加水分解させ、次に（ｉｉ）成分と反応させ、次いで系内のアルコールを系外に除去することにより得られたものである請求項１，２又は３記載の木材用水系撥水剤組成物。
【請求項５】
更に、（Ｄ）下記一般式（３）
［（ＣＨ３）２Ｒ７Ｎ（ＣＨ２）３−ＳｉＲ６ｎ（ＯＲ２）３−ｎ］＋Ｘ−　　（３）
（但し、式中Ｒ２、Ｒ６は上記と同様であり、Ｒ７は炭素原子数１１〜２２の１価炭化水素基である。ｎは０又は１である。）
で示される４級化アミノ基含有アルコキシシラン又はその部分加水分解物０．１〜１０重量部
を含み、（Ａ）〜（Ｄ）成分の合計量が１００重量部である請求項１乃至４のいずれか１項記載の木材用水系撥水剤組成物。
【発明の詳細な説明】
【０００１】
【発明の属する技術分野】
本発明は、木材に防蟻性及び防菌・防黴性を簡単に付与でき、更に撥水性をも付与できる操作性・安全性に優れた非エマルジョンタイプの水系撥水剤組成物に関するものである。
【０００２】
【従来の技術及び発明が解決しようとする課題】
従来、木材などの建築材料等に寸法安定性や撥水性を付与する方法としては、シリコーン系、アクリル系、ウレタン系、エステル系、油脂系の樹脂あるいはモノマーを溶解させたものを材料に塗布・含浸させ、乾燥する方法が知られている。これらの中ではシリコーン系のものが多く使われており、特に溶剤希釈型のシリコーン系撥水剤が主流を占めている。
【０００３】
しかしながら、溶剤希釈型では火災、爆発、中毒などの危険性があり、また地球環境の保護や資源の活用の面からも溶剤を使用しない撥水剤の開発が望まれており、特に高性能の水系撥水剤の開発が強く望まれている。
【０００４】
最近、水系撥水剤としては、特開平１−２９２０８９号公報、特開平５−１５６１６４号公報、特開平５−２２１７４８号公報にアルキルトリアルコキシシランを水中乳化させた長期安定なエマルジョンが開示されている。しかし、このエマルジョンには加水分解反応の非常に遅いアルコキシシランが使用されているため、材料へ塗布した場合、含浸性は良いものの、材料表面でのシランの揮散が起こり、表面撥水性がなくなり、水濡れ、汚れの付着、凍害によるポップアップなどが生じ、耐久性の面で欠点がある上、外観が乳白色であるなどの問題点もある。
【０００５】
一方、上記のようなエマルジョンタイプのものでない均一水溶液タイプのものが、特開昭６１−１６２５５３号公報、特開平４−２４９５８８号公報及び特許第２７４０４５４号公報に開示されている。これらは水で希釈する際に透明な混合物を生じさせた組成物である。
【０００６】
しかし、上記特開昭６１−１６２５５３号公報の組成物は、水で希釈すると重合反応が速く進行するため、保存安定性が悪く、希釈後１日以内に使用しなければならず、実使用に耐えない。更に、重合反応が速いので、分子量が大きくなって材料への含浸性が悪くなり、ひいては材料表面に濡れ斑を発生するという欠点がある。
【０００７】
また、特開平４−２４９５８８号公報の組成物は、水溶性アミノ基含有カップリング剤と炭素鎖の短いアルキルトリアルコキシシランからなっており、保存安定性には優れているが、撥水成分としては低級のアルキル基しかないためか、撥水性に劣るという欠点がある。更に、アミノ基含有カップリング剤成分がアルキルアルコキシシラン成分よりも過剰［アルキルアルコキシシラン成分／アミノ基含有カップリング剤成分＝０．５〜３／１０〜１（モル比）］なため、木材の黄変が著しい等の問題点も有している。
【０００８】
特許第２７４０４５４号公報は、塩基性窒素含有オルガノポリシロキサンの塩と撥水性作用物質と水との組成物による撥水剤を開示しているが、撥水性を付与するため、撥水性作用物質を塩基性窒素含有オルガノポリシロキサンの塩１００重量部に対して５０重量部以上も添加しなければ撥水性が付与されず、コスト的にも有利ではない。また単に両性分を混合しているだけなので、撥水性成分が中性基材である木材などのセルロースのＯＨ基と反応しずらいためか、あまり撥水性能がよくないという欠点があった。更に撥水性作用物質が水中で安定でないため、保存安定性が悪く、実使用に耐えない。
【０００９】
また、本発明者は、上記問題点を解決すべく、特開平９−７７７８０号公報において、炭素数７〜１８のアルキルアルコキシシランとアルコキシ基含有シロキサンとアミノ基含有アルコキシシラン剤との共加水分解物からなるものを提案したが、特に木材に対して長鎖のアルキルシランを使用しているにも拘わらず、撥水性は弱く、また紙や繊維製品又は木材等に処理した場合、黄変が生じる場合があるなどの問題があった。
【００１０】
また、木材用として現在使用されている防腐（防菌・防黴性）処理の中で、古くから用いられているものの一つにクレオソート油がある。この主成分は芳香族炭化水素であり、無数の化合物を含む混合物である。クレオソート油防腐処理木材の用途は枕木や電柱などであり、木材防腐剤としては安価で浸透性がよく、防腐効力に優れているなどの長所を有する反面、悪臭や眼、皮膚への刺激などの問題があった。また、溶脱して周辺の土壌などを汚染したり、河川等への流出による魚類などへの魚毒性の問題など、環境に与える負荷は避け難い。
【００１１】
現在最も多く使用されているエクステリアウッドは、ＣＣＡ加圧注入処理木材であり、ＣＣＡは基剤として銅（Ｃｕ）、クロム（Ｃｒ）、ヒ素（Ａｓ）を含む水溶性の薬剤で、処理木材の性能は大変優れており、世界中で広く使用されている。しかしながら、クロム、ヒ素といった元素が含まれているため、処理剤の安全性について懸念され、既に使用を制限している国もある。また、ＣＣＡ処理木材が公園や校庭の遊具に多く使用され、皮膚接触による生体への影響も危惧されている。更に経口毒性に関しては、乳幼児用の屋外遊具としての使用を考えると、十分にその毒性を考慮する必要がある。一方、近年酸性雨が世界的な環境破壊の原因として問題となっているが、ＣＣＡ処理木材の成分が酸性雨によって溶出することが予想される。更に、ＣＣＡ処理木材が廃棄で焼却される際には、ＣＣＡ成分からヒ素化合物が三酸化二ヒ素として昇華し、大気中に放出されると同時に、微粒子として銅やクロムの酸化物が放出される。従って、安全上の立場からＥＰＡ（米国環境保護庁）は廃棄した処理材を焚火や暖炉に用いてはならないとし、また英国では処理材を野外裸火する場合には、人家より１００ｍ以上離れることが要求されている。
【００１２】
このようにクレオソート油とＣＣＡは環境への負荷が大きく、地球環境の諸問題がクローズアップされてきた昨今、これらの使用には十分な配慮が必要である。そこで、注入用保存薬剤として急激にそのシェアを伸ばしているのがＤＤＡＣ（ジデシルジメチルアンモニウムクロリド）である。これは金属塩を含んだもので、ＣＣＡにおいて懸念されている廃棄の問題がクリアされることで、その需要が増大しているものとみられる。しかしながら、その効力の持続性には問題があり、半永久的な木材中への固定は実現していない。このほか、表面処理用防腐剤としてのナフテン酸金属塩は加圧注入用薬剤として多く用いられており、安全性の高い薬品として知られているが、ここでも効力の持続性に問題があり、主に土台処理用として使用されている（木材科学講座５，環境，海青社，１９９５）。一方、近年の病原性大腸菌Ｏ−１５７による集団食中毒の発生でみられるように、防菌・防黴性、殺菌性などに対する社会的要求は著しく高く、その半永久的な効果の持続と安全性を保持した材料や処理剤の開発が急務である。
【００１３】
また、最近防蟻性に優れたものとして、比較的安全なピレスロイド系薬剤を使用したものが上市されている。ピレスロイド系は効果がよく、安全でもあるが、基本的に油剤であり水に溶解しない。水系のものとして、界面活性剤を入れ、乳化させるエマルジョンタイプのものはあるが、これとて浸透性が悪いため、木材への応用例はなく、もっぱら土壌改良品となっている。ピレスロイド系を木材に塗布するにはやはり溶剤系しかなく、水系のものは見当たらない。
【００１４】
本発明は、上記事情に鑑みなされたものであり、木材への含浸性、寸法安定性及び撥水性付与効果に優れ、水系撥水剤として好適に利用することができ、同時に特に優れた防蟻性及び防菌・防黴性をも簡単に付与可能であり、安全性にも優れ、ピレスロイド系薬剤を用いた非エマルジョンタイプの均一水系撥水剤組成物を提供することを目的とする。
【００１５】
【課題を解決するための手段及び発明の実施の形態】
本発明者は、上記目的を達成するため鋭意検討を重ねた結果、
（Ａ）（ｉ）下記一般式（１）
（Ｒ１）ａ（ＯＲ２）ｂＳｉＯ（４−ａ−ｂ）／２　　　　　　　　　　　　　（１）
（但し、式中Ｒ１は炭素原子数１〜６のアルキル基、Ｒ２は炭素原子数１〜４のアルキル基であり、ａは０．７５〜１．５、ｂは０．２〜３で、かつ０．９＜ａ＋ｂ≦４．０を満足する正数である。）で示される有機ケイ素化合物１００重量部と、
（ｉｉ）下記一般式（２）
Ｒ３Ｒ４ＮＲ５−ＳｉＲ６ｎ（ＯＲ２）３−ｎ　　　　　　　　　　　　　（２）
（但し、式中Ｒ２は上記と同様であり、Ｒ３，Ｒ４はそれぞれ水素原子、又は同一もしくは異種の炭素原子数１〜１５のアルキル基又はアミノアルキル基、Ｒ５は炭素原子数１〜１８の２価炭化水素基、Ｒ６は炭素原子数１〜４のアルキル基である。ｎは０又は１である。）で示されるアミノ基含有アルコキシシラン又はその部分加水分解物０．５〜４９重量部を有機酸又は無機酸の存在下で共加水分解
縮合させた共加水分解縮合物　　　　　　　　　　　　　０．１〜３０重量部、
（Ｂ）ピレスロイド系殺虫剤　　　　　　　　　０．０００１〜０．１重量部、
（Ｃ）水
を含み、（Ａ）〜（Ｃ）成分の合計量が１００重量部である木材用水系撥水剤組成物は、驚くべきことにアミノ基含有アルコキシシラン成分が短鎖アルキルトリアルコキシシラン或いはアルコキシ基含有シロキサンに対して少ないにも拘わらず、それ自体が水溶性で水溶解時の均一性に優れ、水希釈後の保存安定性も良い上、木材への浸透性がよく、撥水耐久性、寸法安定性を向上し得、かつ木材に処理した場合もアミノ基含有アルコキシシラン成分が少ないため黄変が低く抑えられること、また従来撥水性付与のため必要であった長鎖アルキルシラン成分が不必要で、これにかかるコストを抑えることが可能なため、経済的にも有利である。また、防蟻性、殺虫性に実績のあるピレスロイド系殺虫剤もこの撥水剤成分の影響のためか、濁ることなく均一分散が可能となった。更にその浸透性のためか、ピレスロイド系薬剤も木材内部まで深く浸透させることができ、更にシリコーンマトリックスによりしっかり抑え込まれるため、溶脱することもなく安定した防蟻性も付与可能であることを見出した。
【００１６】
つまり、この水系撥水剤組成物は、木材への含浸性が良好でかつ寸法安定性及び撥水性、撥水耐久性付与効果に優れ、低コストで製造可能であり、防蟻性付与効果にも優れることを知見し、本発明をなすに至った。
【００１７】
従って、本発明は、
（Ａ）（ｉ）下記一般式（１）
（Ｒ１）ａ（ＯＲ２）ｂＳｉＯ（４−ａ−ｂ）／２　　　　　　　　　　　　　（１）
（但し、式中Ｒ１は炭素原子数１〜６のアルキル基、Ｒ２は炭素原子数１〜４のアルキル基であり、ａは０．７５〜１．５、ｂは０．２〜３で、かつ０．９＜ａ＋ｂ≦４．０を満足する正数である。）で示される有機ケイ素化合物１００重量部と、
（ｉｉ）下記一般式（２）
Ｒ３Ｒ４ＮＲ５−ＳｉＲ６ｎ（ＯＲ２）３−ｎ　　　　　　　　　　　　　（２）
（但し、式中Ｒ２は上記と同様であり、Ｒ３，Ｒ４はそれぞれ水素原子、又は同一もしくは異種の炭素原子数１〜１５のアルキル基又はアミノアルキル基、Ｒ５は炭素原子数１〜１８の２価炭化水素基、Ｒ６は炭素原子数１〜４のアルキル基である。ｎは０又は１である。）で示されるアミノ基含有アルコキシシラン又はその部分加水分解物０．５〜４９重量部を有機酸又は無機酸の存在下で共加水分解
縮合させた共加水分解縮合物　　　　　　　　　　　　　０．１〜３０重量部、
（Ｂ）ピレスロイド系殺虫剤　　　　　　　　　０．０００１〜０．１重量部、
（Ｃ）水
を含み、（Ａ）〜（Ｃ）成分の合計量が１００重量部であることを特徴とする木材用水系撥水剤組成物を提供する。
【００１８】
以下、本発明につき更に詳細に説明する。
本発明の木材用水系撥水剤組成物を得るための（Ａ）成分について説明すると、（Ａ）成分を構成する（ｉ）成分は、下記一般式（１）で示されるアルキルトリアルコキシシラン或いはアルコキシ基含有シロキサンである。
【００１９】
（Ｒ１）ａ（ＯＲ２）ｂＳｉＯ（４−ａ−ｂ）／２　　　　　　　　　　　　　（１）
（但し、式中Ｒ１は炭素原子数１〜６のアルキル基、Ｒ２は炭素原子数１〜４のアルキル基であり、ａは０．７５〜１．５、ｂは０．２〜３で、かつ０．９＜ａ＋ｂ≦４．０を満足する正数である。）
【００２０】
上記式（１）のＲ１は炭素原子数１〜６、好ましくは１〜３のアルキル基である。具体的にはメチル基，エチル基，ｎ−プロピル基，イソプロピル基，ｎ−ブチル基，イソブチル基，ｎ−ペンチル基，ｎ−ヘキシル基等が挙げられ、特にメチル基が好ましい。
【００２１】
Ｒ２は炭素原子数１〜４のアルキル基であり、メチル基，エチル基，ｎ−プロピル基，イソプロピル基，ｎ−ブチル基，イソブチル基等が挙げられ、メチル基，エチル基が好ましい。
【００２２】
このような式（１）で示される有機ケイ素化合物の具体例としては、下記化合物を挙げることができる。
ＣＨ３Ｓｉ（ＯＣＨ３）３、ＣＨ３Ｓｉ（ＯＣ２Ｈ５）３、ＣＨ３Ｓｉ（ＯＣＨ（ＣＨ３）２）３、ＣＨ３ＣＨ２Ｓｉ（ＯＣＨ３）３、ＣＨ３ＣＨ２Ｓｉ（ＯＣ２Ｈ５）３、ＣＨ３ＣＨ２Ｓｉ（ＯＣＨ（ＣＨ３）２）３、Ｃ３Ｈ６Ｓｉ（ＯＣＨ３）３、Ｃ３Ｈ６Ｓｉ（ＯＣ２Ｈ５）３、Ｃ３Ｈ６Ｓｉ（ＯＣＨ（ＣＨ３）２）３、Ｃ４Ｈ９Ｓｉ（ＯＣＨ３）３、Ｃ４Ｈ９Ｓｉ（ＯＣ２Ｈ５）３、Ｃ４Ｈ９Ｓｉ（ＯＣＨ（ＣＨ３）２）３、Ｃ５Ｈ１１Ｓｉ（ＯＣＨ３）３、Ｃ５Ｈ１１Ｓｉ（ＯＣ２Ｈ５）３、Ｃ５Ｈ１１Ｓｉ（ＯＣＨ（ＣＨ３）２）３、Ｃ６Ｈ１３Ｓｉ（ＯＣＨ３）３、Ｃ６Ｈ１３Ｓｉ（ＯＣ２Ｈ５）３、Ｃ６Ｈ１３Ｓｉ（ＯＣＨ（ＣＨ３）２）３
【００２３】
このように示される各種シランを単独で使用しても２種類以上の混合物を使用してもよいし、混合シランの部分加水分解物を使用してもよい。即ち、（ｉ）成分として当該技術分野において周知であるように、上記シランを部分加水分解縮合したアルコキシ基含有シロキサンを用いることができる。この場合の部分加水分解物のケイ素原子の数は２〜１０、特に２〜４であることが好ましい。また、もう一つの作り方として、水中で炭素原子数１〜６のアルキルトリクロロシラン単独又はこれと炭素原子数１〜６のジアルキルジクロロシラン、トリアルキルクロロシランとの混合物と、メタノール又はエタノールとの反応により得られるものでもよい。この場合もケイ素原子数が２〜６、特に２〜４であることが好ましく、また、２５℃で３００ｍｍ２／ｓ以下の粘度を有しているものが好ましく、特に１〜１００ｍｍ２／ｓの粘度を有するものが好適である。
【００２４】
本発明の（ｉｉ）成分は、下記一般式（２）で示されるアミノ基含有アルコキシシラン又はその部分加水分解物である。
Ｒ３Ｒ４ＮＲ５−ＳｉＲ６ｎ（ＯＲ２）３−ｎ　　　　　　　　　　　　　（２）
（但し、式中Ｒ２は上記と同様であり、Ｒ３，Ｒ４はそれぞれ水素原子、又は同一もしくは異種の炭素原子数１〜１５のアルキル基又はアミノアルキル基、Ｒ５は炭素原子数１〜１８の２価炭化水素基、Ｒ６は炭素原子数１〜４のアルキル基である。ｎは０又は１である。）
【００２５】
上記式（２）中のＲ３，Ｒ４のアルキル基及びアミノアルキル基としては、例えばメチル基，エチル基，プロピル基，ブチル基，アミノメチル基，アミノエチル基，アミノプロピル基，アミノブチル基等が挙げられる。Ｒ５としては、例えばメチレン基，エチレン基，プロピレン基，ブチレン基等のアルキレン基が挙げられる。Ｒ６としては、例えばメチル基，エチル基，プロピル基，ブチル基等が挙げられる。
【００２６】
このような上記式（２）で示されるアミノ基含有アルコキシシランの具体例としては、Ｈ２Ｎ（ＣＨ２）２Ｓｉ（ＯＣＨ３）３、Ｈ２Ｎ（ＣＨ２）２Ｓｉ（ＯＣＨ２ＣＨ３）３、Ｈ２Ｎ（ＣＨ２）３Ｓｉ（ＯＣＨ３）３、Ｈ２Ｎ（ＣＨ２）３Ｓｉ（ＯＣＨ２ＣＨ３）３、ＣＨ３ＮＨ（ＣＨ２）３Ｓｉ（ＯＣＨ３）３、ＣＨ３ＮＨ（ＣＨ２）３Ｓｉ（ＯＣＨ２ＣＨ３）３、ＣＨ３ＮＨ（ＣＨ２）５Ｓｉ（ＯＣＨ３）３、ＣＨ３ＮＨ（ＣＨ２）５Ｓｉ（ＯＣＨ２ＣＨ３）３、Ｈ２Ｎ（ＣＨ２）２ＮＨ（ＣＨ２）３Ｓｉ（ＯＣＨ３）３、Ｈ２Ｎ（ＣＨ２）２ＮＨ（ＣＨ２）３Ｓｉ（ＯＣＨ２ＣＨ３）３、ＣＨ３ＮＨ（ＣＨ２）２ＮＨ（ＣＨ２）３Ｓｉ（ＯＣＨ３）３、ＣＨ３ＮＨ（ＣＨ２）２ＮＨ（ＣＨ２）３Ｓｉ（ＯＣＨ２ＣＨ３）３、Ｃ４Ｈ９ＮＨ（ＣＨ２）２ＮＨ（ＣＨ２）３Ｓｉ（ＯＣＨ３）３、Ｃ４Ｈ９ＮＨ（ＣＨ２）２ＮＨ（ＣＨ２）３Ｓｉ（ＯＣＨ２ＣＨ３）３、Ｈ２Ｎ（ＣＨ２）２ＳｉＣＨ３（ＯＣＨ３）２、Ｈ２Ｎ（ＣＨ２）２ＳｉＣＨ３（ＯＣＨ２ＣＨ３）２、Ｈ２Ｎ（ＣＨ２）３ＳｉＣＨ３（ＯＣＨ３）２、Ｈ２Ｎ（ＣＨ２）３ＳｉＣＨ３（ＯＣＨ２ＣＨ３）２、ＣＨ３ＮＨ（ＣＨ２）３ＳｉＣＨ３（ＯＣＨ３）２、ＣＨ３ＮＨ（ＣＨ２）３ＳｉＣＨ３（ＯＣＨ２ＣＨ３）２、ＣＨ３ＮＨ（ＣＨ２）５ＳｉＣＨ３（ＯＣＨ３）２、ＣＨ３ＮＨ（ＣＨ２）５ＳｉＣＨ３（ＯＣＨ２ＣＨ３）２、Ｈ２Ｎ（ＣＨ２）２ＮＨ（ＣＨ２）３ＳｉＣＨ３（ＯＣＨ３）２、Ｈ２Ｎ（ＣＨ２）２ＮＨ（ＣＨ２）３ＳｉＣＨ３（ＯＣＨ２ＣＨ３）２、ＣＨ３ＮＨ（ＣＨ２）２ＮＨ（ＣＨ２）３ＳｉＣＨ３（ＯＣＨ３）２、ＣＨ３ＮＨ（ＣＨ２）２ＮＨ（ＣＨ２）３ＳｉＣＨ３（ＯＣＨ２ＣＨ３）２、Ｃ４Ｈ９ＮＨ（ＣＨ２）２ＮＨ（ＣＨ２）３ＳｉＣＨ３（ＯＣＨ３）２、Ｃ４Ｈ９ＮＨ（ＣＨ２）２ＮＨ（ＣＨ２）３ＳｉＣＨ３（ＯＣＨ２ＣＨ３）２等が挙げられる。
【００２７】
これらの中で、特に、Ｎ−（２−アミノエチル）−３−アミノプロピルトリメトキシシラン、Ｎ−（２−アミノエチル）−３−アミノプロピルメチルジメトキシシラン、Ｎ−（２−アミノエチル）−３−アミノプロピルトリエトキシシラン、Ｎ−（２−アミノエチル）−３−アミノプロピルメチルジエトキシシラン、３−アミノプロピルトリメトキシシラン、３−アミノプロピルメチルジメトキシシラン、３−アミノプロピルトリエトキシシラン、３−アミノプロピルメチルジエトキシシランなどが好適に用いられる。
【００２８】
上記（ｉ）及び（ｉｉ）成分の使用割合は、（ｉ）成分１００重量部に対して（ｉｉ）成分０．５〜４９重量部、好ましくは５〜２０重量部である。（ｉｉ）成分が０．５重量部未満だと水溶性が弱くなり、水溶液にした時の安定性が悪くなる。また、（ｉｉ）成分が４９重量部を超えると撥水性、長期吸水防止性が悪くなったり、中性基材に処理したときに黄変が激しくなる。
【００２９】
また、モル換算の場合、（ｉ）成分のＳｉ総量１モルに対し、（ｉｉ）成分０．０１〜０．３モル、好ましくは０．０５〜０．２モルである。（ｉｉ）成分が０．０１モル未満であると水溶性が弱くなり、水溶液にした時の安定性が悪くなることがある。また、（ｉｉ）成分が０．３モルを超えると撥水性、長期吸水防止性が悪くなったり、中性基材に処理したときに黄変が激しくなる場合がある。
【００３０】
これら（ｉ）及び（ｉｉ）成分を用いて（Ａ）成分を製造するには、有機酸又は無機酸の存在下で共加水分解縮合させればよい。この場合、最初に（ｉ）成分を有機酸あるいは無機酸の存在下で加水分解し、この（ｉ）加水分解物と（ｉｉ）成分とを混合し、有機酸あるいは無機酸の存在下、更に加水分解縮合させるのが好ましい。
【００３１】
まず、（ｉ）成分を加水分解する際に使用される有機酸及び無機酸としては、例えば塩酸、硫酸、メタンスルホン酸、ギ酸、酢酸、プロピオン酸、クエン酸、シュウ酸及びマレイン酸などから選ばれる少なくとも１種の酸が用いられるが、特に好適なのは酢酸、プロピオン酸である。この酸の使用量は、（ｉ）成分１００重量部に対して２〜４０重量部、特に３〜１５重量部が好ましい。
【００３２】
加水分解の際は適度に溶剤で希釈した状態で行うのが好ましい。溶剤としては、アルコール系溶剤が好ましく、特にメタノール、エタノール、イソプロピルアルコール、第三ブチルアルコールが好ましい。この溶剤の使用量は、（ｉ）成分１００重量部に対して５０〜３００重量部、特に７０〜２００重量部が好ましい。溶剤の使用量が５０重量部より少ないと、縮合が進んでしまう場合があり、また、３００重量部を超えると、加水分解に時間がかかる場合がある。
【００３３】
また、（ｉ）成分を加水分解させるために加える水量は、（ｉ）成分１モルに対し、０．５〜４モル量、特に１〜３モル量が好適である。加える水量が０．５モル量より少ないとアルコキシ基が多く残存してしまう場合があり、４モル量を超えると縮合が進行しすぎる場合がある。
【００３４】
（ｉ）成分を加水分解させる際の反応条件は、反応温度１０〜４０℃、特に２０〜３０℃がよく、反応時間は１〜３時間で加水分解反応させるのがよい。
【００３５】
以上で得られた（ｉ）成分の加水分解物と（ｉｉ）成分とを反応させる。なお、反応条件は、反応温度６０〜１００℃、反応時間１〜３時間が好ましい。反応後、系内のアルコール含有量を３０重量％以下となるように留去させる。特にアルコール含有量を１０重量％以下にするのが好ましい。この時アルコール含有量が３０重量％より多いと、水で希釈した場合、白濁したり、ゲル化が起こったり、保存安定性が悪くなる場合がある。アルコール除去方法は、反応後、溶剤の沸点以上まで温度を上げ、アルコール溶剤を留去させたり、減圧下で留去させる。極力長い時間熱をかけず、短時間でアルコールを留去するのが好ましい。あまり長い時間熱をかけると撥水剤の粘度が上昇し、作業性が悪くなったり、（Ａ）成分自体の保存安定性が悪くなる場合がある。
【００３６】
上記方法で製造できる反応生成物は、２５℃の粘度が５〜２，０００ｍｍ２／ｓ、特には５０〜５００ｍｍ２／ｓが好ましい。この粘度が２，０００ｍｍ２／ｓを超えると作業性が悪くなったり、（Ａ）成分自体の保存安定性が悪くなったり、水希釈時、溶解しづらくなることがある。また（Ａ）成分の重量平均分子量が５００〜５，０００、特に１，０００〜２，０００の範囲であることが好ましい。
【００３７】
本発明の（Ａ）成分は、上述した方法で得られる共加水分解・縮合反応生成物からなるものであり、水溶液中でうまく親水部（アミノ基、シラノール基）と疎水部（アルキルシリル基）が配向し、溶解或いはミセル状になるためか、（ｉｉ）成分が少量でも水溶性が発現する。そのため長鎖アルキルシラン成分がなくても撥水性が良好であり、また浸透性もよくなり、かつ基材に対する配向性のためか、撥水耐久性も向上する。また、水に希釈した際も、水中での重合反応が抑えられ、保存安定性も向上する。
【００３８】
本発明の（Ｂ）成分は、従来から知られているピレスロイド系殺虫剤が好適に使用される。これは木材に処理した場合に、木材に防蟻性を付与するため、必要な成分である。
【００３９】
ピレスロイド系殺虫剤の具体例としては、ｐｅｒｍｅｔｈｒｉｎ（ペルメトリン）、ｂｉｆｅｎｔｈｒｉｎ（ビフェントリン）、ｔｅｆｌｕｔｈｒｉｎ（テフルトリン）、ｅｍｐｅｎｔｈｒｉｎ（エムフェントリン）、ｃｙｈａｌｏｔｈｒｉｎ（シハロトリン）、ｆｅｎｖａｒｅｌａｔｅ（フェンバレリエート）、ｆｌｕｃｙｔｈｒｉｎａｔｅ（フルシトリネート）、ｆｌｕｖａｌｉｎａｔｅ（フルバリネート）、ｅｔｈｏｆｅｎｐｒｏｘ（エトフェンプロックス）、ｃｙｃｌｏｐｒｏｐａｔｈｒｉｎ（シクロプロパトリン）、ｔｒａｌｏｍｅｔｈｒｉｎ（トラロメトリン）、ｔｒａｌｏｃｙｔｈｒｉｎ（トラロシトリン）、ｅｓｆｅｎｖａｌｅｒａｔｅ（エスフェンバレリエート）などが好適に用いられる。
【００４０】
これらピロスロイド系殺虫剤は、基本的に油溶性であるため、このままでは水に分散或いは溶解しない。本発明においてはこの殺虫剤成分を水に分散させるため、あらかじめ、殺虫剤に界面活性剤（乳化剤）を添加して水に分散（乳化）しやすいようにしてある方が好ましい。この時使用する界面活性剤としては、成分（Ａ）との兼ね合いから、ノニオン、カチオン系の界面活性剤が好ましい。またその添加量は、（Ｂ）成分の０．１〜５重量％、特に０．１〜２重量％の範囲が好ましい。
【００４１】
また、上記界面活性剤と併用して溶剤を用いることもできる。溶剤としては、殺虫剤成分が溶解するならば特に限定はないが、メタノールやエタノールなどのアルコール系溶剤、アセトンやＭＥＫ、ＭＩＢＫなどのケトン系溶剤、ヘキサンやトルエン、キシレン、高沸点の炭化水素系化合物などの石油系溶剤が挙げられるが、特に石油系溶剤が好適に用いられる。この場合、使用する溶剤量は、（Ｂ）成分の１０〜９５重量％、特に６０〜８０重量％の範囲が好ましい。
【００４２】
本発明の（Ｃ）成分は水であり、この水系撥水剤組成物の溶剤である。
【００４３】
更に、本発明の木材用水系撥水剤組成物には、防菌・防黴性付与剤として、（Ｄ）下記一般式（３）で示される４級化アミノ基含有アルコキシシラン又はその部分加水分解物を加えてもよい。これは木材に処理した場合、木材に防菌性、防黴性を付与させる成分である。
［（ＣＨ３）２Ｒ７Ｎ（ＣＨ２）３−ＳｉＲ６ｎ（ＯＲ２）３−ｎ］＋Ｘ−　　（３）
（但し、式中Ｒ２、Ｒ６は上記と同様であり、Ｒ７は炭素原子数１１〜２２の１価炭化水素基である。ｎは０又は１である。）
【００４４】
上記式（３）のＲ７は、−Ｃ１１Ｈ２３基、−Ｃ１２Ｈ２５基、−Ｃ１６Ｈ３３基、−Ｃ１８Ｈ３７基、−Ｃ２０Ｈ４１基、−Ｃ２２Ｈ４５基等が挙げられる。
【００４５】
このような上記式（３）で示される４級化アミノ基含有アルコキシシランの具体例としては、
［Ｃ１６Ｈ３３（ＣＨ３）２Ｎ（ＣＨ２）３Ｓｉ（ＯＣＨ３）３］＋Ｃｌ−、
［Ｃ１６Ｈ３３（ＣＨ３）２Ｎ（ＣＨ２）３Ｓｉ（ＯＣＨ２ＣＨ３）３］＋Ｃｌ−、
［Ｃ１６Ｈ３３（ＣＨ３）２Ｎ（ＣＨ２）３ＳｉＣＨ３（ＯＣＨ３）２］＋Ｃｌ−、
［Ｃ１６Ｈ３３（ＣＨ３）２Ｎ（ＣＨ２）３ＳｉＣＨ３（ＯＣＨ２ＣＨ３）２］＋Ｃｌ−、
［Ｃ１８Ｈ３７（ＣＨ３）２Ｎ（ＣＨ２）３Ｓｉ（ＯＣＨ３）３］＋Ｃｌ−、
［Ｃ１８Ｈ３７（ＣＨ３）２Ｎ（ＣＨ２）３Ｓｉ（ＯＣＨ２ＣＨ３）３］＋Ｃｌ−、
［Ｃ１８Ｈ３７（ＣＨ３）２Ｎ（ＣＨ２）３ＳｉＣＨ３（ＯＣＨ３）２］＋Ｃｌ−、
［Ｃ１８Ｈ３７（ＣＨ３）２Ｎ（ＣＨ２）３ＳｉＣＨ３（ＯＣＨ２ＣＨ３）２］＋Ｃｌ−
などが好適に用いられる。
【００４６】
これら水系撥水剤組成物を構成する（Ａ）、（Ｂ）、（Ｃ）及び（Ｄ）成分の混合割合は、
（Ａ）成分：０．１〜３０重量部、好ましくは０．５〜２０重量部、
（Ｂ）成分：０．０００１〜０．１重量部、好ましくは０．００１〜０．０５重量部、
（Ｄ）成分：好ましくは０．１〜１０重量部、より好ましくは０．５〜８重量部、
（Ｃ）成分：残部
である。（Ａ）成分が０．１重量部未満であると撥水性能が弱くなり、３０重量部を超えると経済的に高価となる。（Ｂ）成分が０．０００１重量部未満であると防蟻性が弱くなり、０．１重量部を超えると経済的に高価となる。（Ｄ）成分が０．１重量部未満であると防菌性・防黴性が弱くなる場合があり、１０重量部を超えると経済的に高価となる。なお、（Ａ）〜（Ｄ）成分の合計量は１００重量部である。
【００４７】
本発明の水系撥水剤組成物には、更に、香料、着色剤、ＵＶ吸収剤、タンニン、調味料、防炎剤、難燃剤あるいはカルボキシメチルセルロース、ポリビニルアルコール（ＰＶＡ）、水溶性アクリル樹脂、ＳＢＲラテックス、コロイダルシリカなどを副次的に添加してもよい。なお、これら任意成分の添加量は、本発明の効果を妨げない範囲で通常量とすることができる。
【００４８】
本発明の水系撥水剤組成物の製造方法は、上記各成分を単純に混合することにより製造することができる。
【００４９】
本発明の水系撥水剤組成物は、木材、合成木材やパーチクルボードなど建築材料などの基材に好適に塗布することができ、また種々の塗料や仕上材のプライマーとしても好適である。
【００５０】
本発明の水系撥水剤組成物を上記木材に処理する際は、そのままでも、水で有効成分量が０．１〜２０重量％、好ましくは１〜１０重量％に希釈して使用してもよい。０．１重量％より薄く希釈すると本来の性能が発揮されないだけでなく、多量に塗布しなければならないので乾燥に時間を要する場合があり、また、２０重量％よりも濃度が高い場合は、希釈が十分に行われず、粘性が高くなって中性基材への含浸性が悪くなり、塗り斑や変色が生じる場合がある。
【００５１】
本発明の木材用水系撥水剤組成物を木材に塗布するには、ローラー、刷毛、スプレー等を用い、場合によっては浸漬法によってもよいし、常圧下又は減圧下で処理してもよい。また乾燥方法としては、室温下に放置してもよいし、天日乾燥、加熱乾燥によってもよい。
【００５２】
このようにして木材に含浸された本発明の木材用水系撥水剤組成物は、加水分解・縮合反応により、強固で、かつ優れた撥水、防蟻、防菌・防黴層を形成する。そのため建築材料に塗布した場合、膨れ、腐食、黴など水に起因する種々の問題点の解決に役立つばかりでなく、種々の塗料や仕上材の下地防水プライマーとしても優れている。
【００５３】
【実施例】
以下、合成例、実施例と比較例、及び使用例を示し、本発明を具体的に説明するが、本発明は下記の実施例に制限されるものではない。
【００５４】
〔合成例１〕
冷却管、温度計及び滴下漏斗を備えた５００ｍｌの四つ口フラスコにメチルトリメトキシシランのオリゴマー８５ｇ（ダイマー換算で０．３７モル）、メタノール１５４ｇ及び酢酸５．１ｇを入れ、撹拌しているところに水６．８ｇ（０．３７モル）を投入し、２５℃で２時間撹拌した。そこに、Ｎ−（２−アミノエチル）−３−アミノプロピルトリメトキシシラン８．９ｇ（０．０４モル）を滴下した。その後、メタノールの還流温度まで加熱して１時間反応させ、エステルアダプターにて、内温が１１０℃になるまでメタノールを留去し、粘度７１ｍｍ２／ｓの薄黄色透明溶液８１ｇを得た（重量平均分子量１，１００）。このものの系内のメタノール残存量は５重量％であった（Ａ−１）。
【００５５】
〔合成例２〕
Ｎ−（２−アミノエチル）−３−アミノプロピルトリメトキシシランを１７．８ｇ（０．０８モル）とした以外は実施例１と同様に反応を行い、粘度１１６ｍｍ２／ｓの薄黄色透明溶液８６ｇを得た（重量平均分子量１，２００）。このもののメタノール残存量は５重量％であった（Ａ−２）。
【００５６】
〔合成例３〕
冷却管、温度計及び滴下漏斗を備えた５００ｍｌの四つ口フラスコにメチルトリメトキシシラン５０．３ｇ（０．３７モル）、メタノール１２４ｇ及び酢酸５．１ｇを入れ、撹拌しているところに水６．８ｇ（０．３７モル）を投入し、２５℃で２時間撹拌した。そこに、Ｎ−（２−アミノエチル）−３−アミノプロピルトリメトキシシラン８．９ｇ（０．０４モル）を滴下した。その後、メタノールの還流温度まで加熱して１時間反応させ、エステルアダプターにて、内温が１１０℃になるまでメタノールを留去し、粘度６５ｍｍ２／ｓの薄黄色透明溶液４３ｇを得た（重量平均分子量１，０００）。このもののメタノール残存量は６重量％であった（Ａ−３）。
【００５７】
〔合成例４〕
冷却管、温度計及び滴下漏斗を備えた５００ｍｌの四つ口フラスコにプロピルトリメトキシシラン６０．６ｇ（０．３７モル）、メタノール１４４ｇ及び酢酸５．１ｇを入れ、撹拌しているところに水６．８ｇ（０．３７モル）を投入し、２５℃で２時間撹拌した。そこに、Ｎ−（２−アミノエチル）−３−アミノプロピルトリメトキシシラン８．９ｇ（０．０４モル）を滴下した。その後、メタノールの還流温度まで加熱して１時間反応させ、エステルアダプターにて、内温が１１０℃になるまでメタノールを留去し、粘度６５ｍｍ２／ｓの薄黄色透明溶液５１ｇを得た（重量平均分子量８００）。このもののメタノール残存量は７重量％であった（Ａ−４）。
【００５８】
〔合成例５〕
Ｎ−（２−アミノエチル）−３−アミノプロピルトリメトキシシランを３−アミノプロピルトリエトキシシラン１７．７ｇ（０．０８モル）とした以外は、実施例１と同様に反応を行い、粘度２２０ｍｍ２／ｓの薄黄色透明溶液９０ｇを得た（重量平均分子量１，３００）。このもののメタノール残存量は５重量％であった（Ａ−５）。
【００５９】
〔合成例６〕
アスピレーター、温度計を備えた５００ｍｌの四つ口フラスコにメチルトリメトキシシラン１３６ｇ（１．０モル）、Ｎ−（２−アミノエチル）−３−アミノプロピルトリメトキシシラン２２２．０ｇ（１．０モル）及び水４３．２ｇ（２．４モル）を入れ、加熱撹拌しながらアスピレーターでストリップして６０℃にし、薄黄色透明溶液を得た（重量平均分子量９００）。このもののメタノール残存量は１重量％であった（Ａ−６）。
【００６０】
〔合成例７〕
デシルトリメトキシシラン１０．５ｇ（０．０４モル）、メタノール８．８ｇ、酢酸０．８ｇ及び水２．２ｇ（０．１２モル）を混合し、２５℃で１時間撹拌し、透明溶液を得た。冷却管、温度計及び滴下漏斗を備えた５００ｍｌの四つ口フラスコにメチルトリメトキシシランのオリゴマー８５ｇ（ダイマー換算で０．３７モル）及びメタノール１７０ｇを入れ、撹拌しているところに上記デシルトリメトキシシラン加水分解物を滴下し、２５℃で１時間撹拌した。その後、酢酸５．１ｇ及び水６．７ｇ（０．３７モル）を投入し、２５℃で１時間更に撹拌した。そこに、Ｎ−（２−アミノエチル）−３−アミノプロピルトリメトキシシラン１７．８ｇ（０．０８モル）を滴下した。その後、メタノールの還流温度まで加熱して１時間反応させ、エステルアダプターにて、内温が１１０℃になるまでメタノールを留去し、薄黄色透明溶液を得た（重量平均分子量１３００）。このもののメタノール残存量は８重量％であった（Ａ−７）。
【００６１】
〔合成例８〕
冷却管、温度計及び滴下漏斗を備えた５００ｍｌの四つ口フラスコにメチルトリメトキシシランのオリゴマー８５ｇ（ダイマー換算で０．３７モル）、Ｎ−（２−アミノエチル）−３−アミノプロピルトリメトキシシラン８．９ｇ（０．０４モル）を入れ、混合撹拌しているところに酢酸５．１ｇを投入し、２５℃で１時間撹拌し、薄黄色透明溶液９８ｇを得た。しかし、この溶液１０重量部を水９０重量部に希釈しようとしたが、希釈した途端にゲル化した。
【００６２】
〔合成例９〕
冷却管、温度計及び滴下漏斗を備えた５００ｍｌの四つ口フラスコにメチルトリメトキシシランのオリゴマー８５ｇ（ダイマー換算で０．３７モル）及びＮ−（２−アミノエチル）−３−アミノプロピルトリメトキシシラン８．９ｇ（０．０４モル）を入れ、撹拌しているところに水６．８ｇ（０．３７モル）を投入し、６０℃で３時間撹拌反応させようとしたが、１時間反応後、反応液がゲル化した。
【００６３】
〔合成例１０〕
冷却管、温度計及び滴下漏斗を備えた１Ｌの四つ口フラスコにメチルトリメトキシシラン１５０ｇ（１．１モル）と、３，４−エポキシシクロヘキシルエチルトリメトキシシラン１００ｇ（０．４１モル）及びＮ−（２−アミノエチル）−３−アミノプロピルトリメトキシシラン２０ｇ（０．０９モル）を入れ、撹拌しているところに水１００ｇ（５．５５モル）とメタノール２００ｇの混合液を３０分間で滴下した。更に６０℃で１時間撹拌反応させ、薄黄色透明溶液５６７ｇを得た。しかし、この溶液１０重量部を水９０重量部に希釈しようとしたが、希釈した途端にゲル化した。
【００６４】
〔実施例、比較例〕
下記表１，２に示す配合組成の木材用水系撥水剤組成物を調製し、それらの性能を評価した。その結果を表３〜５に示す。
【００６５】
なお、表１，２において、（Ｄ）の防菌・防黴成分は、３−（トリメトキシシリル）プロピルオクタデシルジメチルアンモニウムである。また、（Ｂ−１）の殺虫剤成分は、ビフェントリンである。添加形態としてビフェントリン２０重量％、乳化剤としてエーテル型のノニオン系界面活性剤１重量％、キシレン７９重量％からなるものであり、（Ｂ−２）の殺虫剤成分は、フェンバレリエートである。添加形態としてフェンバレリエート２０重量％、乳化剤としてエーテル型のノニオン系界面活性剤１重量％、キシレン７９重量％からなるものである。更に、（Ｃ）は、イオン交換水である。
【００６６】
【表１】
2004066461.tif 000002
【００６７】
【表２】
2004066461.tif 000003
【００６８】
〔外観〕
実施例１〜７、比較例１〜３で調製した水系撥水剤組成物の外観を目視にて評価した。
〔保存安定性評価〕
実施例１〜７、比較例１〜３で調製した水系撥水剤組成物をプラスチック容器に入れ、室温下及び４０℃下での保存安定性を評価した。
これらの結果を表３に示す。
【００６９】
【表３】
2004066461.tif 000004
【００７０】
〔使用例１〕
実施例１〜７、比較例１〜３で得られた水系撥水剤組成物及び水道水を、木材（スギ材及びラワン材：５０×５０×２１ｍｍ）の全面に常温常圧で２４時間浸漬処理して養生後、室温で１週間風乾し、評価用サンプルを作製した。
このサンプルについて、表面変色性、吸水性試験、腐朽菌及び埋没試験による木材腐朽試験、並びにイエシロアリ死虫率試験を下記方法で行った。
【００７１】
（ａ）表面変色、吸水防止性能
スギ材（５０×５０×２１ｍｍ）及びラワン材（５０×５０×２１ｍｍ）の全面に撥水剤処理液中に常温常圧で２４時間全面浸漬処理し、その後室温で７日間養生し、目視にて表面の変色（黄変）を観察した。評価基準は下記の通りである。引き続き、この供試体を水道水中に２４時間全面浸漬させ、次式にて吸水率を算出した。これらの結果を表４に示す。
表面変色性
○：変色なし、　　△：やや変色あり、　　×：変色
吸水率
吸水率（％）＝〔｛（吸水後の木片重量）−（吸水前の木片重量）｝／（吸水前の木片重量）〕×１００
【００７２】
【表４】
2004066461.tif 000005
【００７３】
（ｂ）白色腐朽菌及び褐色腐朽菌による木材腐朽試験
防菌・防黴性能の評価のため、日本木材保存協会（ＪＷＰＡ）規格第３号−１９９２「木質材料の耐久性試験方法」に準拠して無機質複合化木材の腐朽試験を行った。６０℃で４８時間の乾燥、滅菌の後、ガラス瓶中の培養器で十分生育させた白色腐朽菌カワラタケ〔Ｃｏｒｉｏｌｕｓ　ｖｅｒｓｉｃｏｌｏｒ（Ｌ．ｅｘ　Ｆｒ．）Ｑｕｅｌ〕（ＩＦＯ　３０３４０）及び褐色腐朽菌オオウズラタケ〔Ｔｙｒｏｍｙｃｅｓ　ｐａｌｕｓｔｒｉｓ（Ｂｅｒｋ．ｅｔ　Ｃｕｒｋ．Ｍｕｒｒ．）〕（ＩＦＯ３０３３９０）の菌叢上に調製した試験片を置いた。８週間、室温２６℃，相対湿度５５−６５％の恒湿室で培養後、試験片を取り出し、試験片表面についた菌を取り除き、試験片の絶乾重量を求めた。予め計っておいた処理前の絶乾重量から腐朽菌による重量減少率（％）を求めた。その結果を表５に示す。
【００７４】
（ｃ）埋没試験による木材腐朽試験
アセトン及び水により、それぞれ２４時間ソックスレー抽出した未処理の木材試験片及び撥水剤処理した木材試験片について、無殺菌土壌中（地上より１７ｃｍ）での９ケ月の埋没試験を行い、試験前の絶乾重量と試験後の絶乾重量から重量減少率を算出して、腐朽の度合いの進行を推定した。その結果を表５に示す。
【００７５】
（ｄ）イエシロアリ死虫率試験
イエシロアリ２００匹を未処理木材片、撥水剤処理木材片を入れた容器に入れ、２０日間放置後のイエシロアリの死中率を測定した。その結果を表５に示す。
【００７６】
【表５】
2004066461.tif 000006
【００７７】
【発明の効果】
本発明で得られる木材用水系撥水剤組成物は、ピレスロイド系薬剤が添加されているにも拘わらず、非エマルジョンタイプの水系撥水剤であり、その優れた浸透性により、木材深部まで薬剤を均一に処理可能である。
更に優れた保存安定性を有し、木材に対する撥水剤として使用でき、木材に塗布又は含浸して優れた撥水性、防蟻性及び防菌・防黴性を与え、その効果も薬剤成分が溶脱しにくいため、長期に渡って持続可能である。